СПОСОБ ПОЛУЧЕНИЯ ГРАФЕНА И УСТРОЙСТВО ДЛЯ ЕГО ОСУЩЕСТВЛЕНИЯ

1. Способ получения графена путем проведения окислительного интеркалирования порошка графита концентрированной серной кислотой с последующим окислением под воздействием окислителей, после чего проводят холодное расширение интеркалированного графита и последующее механическое отщепление слоев графита, отличающийся тем, что отщепление слоев графита проводят в помольных барабанах планетарной мельницы, ось вращения которых располагают вертикально либо под углом к оси вращения водила, при этом одну или обе торцовые стенки помольных барабанов выполняют сферическими и сопряженными с обечайкой по радиусу, равному или большему радиуса мелящих шаров.
2. Способ получения графена по п. 1, отличающийся тем, что холодное расширение интеркалированного графита проводят при температуре 40°С на протяжении 3 ч.
3. Способ получения графена по п. 1, отличающийся тем, что отщепление слоев графита проводят в планетарной мельнице в течение 60 мин.
ш
ш
4. Планетарная мельница, содержащая основание, водило с приводом вращения помольных барабанов, выполненных в виде цилиндрических обечаек с торцовыми стенками и крышкой для загрузки исходного материала и мелящих шаров и выгрузки готового продукта, привод вращения барабанов относительно собственных осей, отличающаяся тем, что сопряжение между торцевыми стенками и цилиндрической обечайкой выполнены с радиусом r, который определяется из соотношения r = (1-1,1)(d/2), где d - диаметр мелющего шара.
ш
5. Планетарная мельница по п. 4, отличающаяся тем, что в помольные барабаны загружаются дополнительно мелящие шары диаметром не менее чем на 20% меньше диаметра d и массовая доля этих шаров составляет 0,2-0,5 общей массы шаров.
6. Планетарная мельница по п. 4, отличающаяся тем, что оси вращения помольных барабанов расположены вертикально либо под углом к оси вращения водила.
7. Планетарная мельница по п. 4, отличающаяся тем, что дно и крышка помольных барабанов выполнены сферическими.